(57)【要約】  フィッシャー−トロプシュ法、担持フィッシャー−トロプシュ合成触媒およびその使用水素および一酸化炭素ガスの混合物を、フィッシャー−トロプシュ合成反応によって、アルコールおよび液体炭化水素を含む組成物に変換する方法であって、好ましくは合成ガス混合物の形態の水素および一酸化炭素の混合物を、担持Ｃｏ−Ｍｎフィッシャー−トロプシュ合成触媒と接触させる工程を含み、担持Ｃｏ−Ｍｎフィッシャー−トロプシュ合成触媒の担持材料が、チタニア、酸化亜鉛、ジルコニア、およびセリアから選択される材料を含み、担持合成触媒が、担持合成触媒の総重量に基づいて、元素基準で、少なくとも２．５重量％のマンガンを含み、元素基準で、マンガン対コバルトの重量比が０．２以上であり、水素対一酸化炭素のモル比が少なくとも１であり、フィッシャー−トロプシュ合成反応が１．０〜１０．０ＭＰａ絶対値の範囲の圧力で行われる前記方法。【選択図】図１
2021513453.tif 000002
【特許請求の範囲】
【請求項１】
水素および一酸化炭素ガスの混合物を、フィッシャー−トロプシュ合成反応によって、アルコールおよび液化炭化水素を含む組成物に変換する方法であって、該方法は、水素および一酸化炭素ガスの混合物を、好ましくは合成ガス混合物の形態で、担持Ｃｏ−Ｍｎフィッシャー−トロプシュ合成触媒と接触させる工程を含み、該担持Ｃｏ−Ｍｎフィッシャー−トロプシュ合成触媒の担持材料が、チタニア、酸化亜鉛、ジルコニア、およびセリアから選択される材料を含み、該担持合成触媒が、該担持合成触媒の総重量に基づいて、元素基準で、少なくとも２．５重量％のマンガンを含み、コバルトに対するマンガンの重量比が、元素基準で、０．２またはそれ以上であり、一酸化炭素に対する水素のモル比が少なくとも１であり、該フィッシャー−トロプシュ合成反応が、１．０〜１０．０ＭＰａの範囲の絶対圧力で行われる方法。
【請求項２】
前記担持材料がチタニアを含む請求項１に記載の方法。
【請求項３】
前記担持材料がチタニアである請求項２に記載の方法。
【請求項４】
前記担持Ｃｏ−Ｍｎフィッシャー−トロプシュ合成触媒中に存在するコバルトに対するマンガンの重量比が、元素基準で、０．２〜３．０の範囲である請求項１〜３のいずれか一項に記載の方法。  
【請求項５】
前記担持Ｃｏ−Ｍｎフィッシャー−トロプシュ合成触媒には、前記担持合成触媒の総重量に基づいて、元素基準で、５重量％から３５重量％までのコバルトが含まれる請求項１〜４のいずれか一項に記載の方法。
【請求項６】
前記担持Ｃｏ−Ｍｎフィッシャー−トロプシュ合成触媒が、前記担持合成触媒の総重量に基づいて、元素基準で、２．５重量％から１５重量％までのマンガンを含む請求項１〜５のいずれか一項に記載の方法。
【請求項７】
前記担持Ｃｏ−Ｍｎフィッシャー−トロプシュ合成触媒中のコバルトとマンガンの合計量が、前記担持合成触媒の総重量に基づいて、元素基準で、３０重量％未満である請求項１〜６のいずれか一項に記載の方法。
【請求項８】
前記合成触媒が、１００オングストローム未満の粒径を有するＣｏ３Ｏ４微結晶を含む請求項１〜７のいずれか一項に記載の方法。
【請求項９】
前記フィッシャー−トロプシュ合成反応が、３００℃又はそれ未満の温度で行われる請求項１〜８のいずれか一項に記載の方法。
【請求項１０】
前記フィッシャー−トロプシュ合成反応が、７．５ＭＰａ未満の絶対圧力で行われる請求項１〜９のいずれか一項に記載の方法。
【請求項１１】
前記アルコールが、Ｃ５＋アルコールである請求項１〜１０のいずれか一項に記載の方法。
【請求項１２】
担持合成触媒の総重量に基づいて、元素基準で、少なくとも２．５重量％のマンガンを含む担持Ｃｏ−Ｍｎフィッシャー−トロプシュ合成触媒であって、コバルトに対するマンガンの重量比が、元素基準で、０．３又はそれより大きく、前記担持Ｃｏ−Ｍｎフィッシャー−トロプシュ合成触媒の担持材料が、チタニア、酸化亜鉛、ジルコニア、およびセリアから選択される材料を含み、担持Ｃｏ−Ｍｎフィッシャー−トロプシュ合成が含浸によって調製される合成触媒。
【請求項１３】
１００オングストローム未満、好ましくは６０オングストローム未満の粒径を有するＣｏ３Ｏ４微結晶を含み、担持合成触媒の総重量に基づいて、元素基準で、少なくとも２．５重量％のマンガンを含む担持Ｃｏ−Ｍｎフィッシャー−トロプシュ合成触媒であって、コバルトに対するマンガンの重量比が、元素基準で、０．２又はそれより大きく、該担持Ｃｏ−Ｍｎフィッシャー−トロプシュ合成触媒の担持材料が、チタニア、酸化亜鉛、ジルコニア、およびセリアから選択される材料を含む合成触媒。
【請求項１４】
前記合成触媒が、
（ａ）含浸された担持材料を形成するための単一の含浸工程において、担持材料にコバルト含有化合物とマンガン含有化合物とを含浸させる段階と、
（ｂ）担持Ｃｏ−Ｍｎフィッシャー−トロプシュ合成触媒を形成するために含浸された担持材料を乾燥および焼成する段階
とを含む方法から得られるか、または得られ得る請求項１２または請求項１３に定義されるような担持Ｃｏ−Ｍｎフィッシャー−トロプシュ合成触媒を作成するための方法。
【請求項１５】
前記担持材料が、前記コバルト含有化合物および前記マンガン含有化合物の両方を含む溶液または懸濁液で含浸される請求項１４に記載の方法。
【請求項１６】
水素含有ガス流と接触させることによって還元された担持Ｃｏ−Ｍｎフィッシャー−トロプシュ合成触媒を形成するために、前記担持Ｃｏ−Ｍｎフィッシャー−トロプシュ合成触媒を還元する段階をさらに含む請求項１４または請求項１５に記載の方法。
【請求項１７】
還元が、２００℃〜４００℃の温度で行われる請求項１６に記載の方法。
【請求項１８】
ｉ）アルコールの製造のためにフィッシャー−トロプシュ法の選択を増加させること、および／または
ｉｉ）フィッシャー−トロプシュ法における変換を増加させること、
のための、請求項１２または請求項１３に定義されるような担持Ｃｏ−Ｍｎフィッシャー−トロプシュ合成触媒の使用方法。
【発明の詳細な説明】
【技術分野】
【０００１】
本発明は、コバルトおよびマンガンの両方を含有する担持フィッシャー−トロプシュ合成触媒を用いるフィッシャー−トロプシュ法、ならびに合成触媒自体およびその製造方法に関する。また、アルコールおよび／または液体炭化水素の製造のためのフィッシャー−トロプシュ法の選択性を増加させるための、および／またはフィッシャー−トロプシュ法における変換を増加させるための、担持Ｃｏ−Ｍｎ  フィッシャー−トロプシュ合成触媒の使用も提供される。
【背景技術】
【０００２】
フィッシャー−トロプシュ法による合成ガスの炭化水素への変換は、長年知られている。代替エネルギー源の重要性が高まっていることから、フィッシャー−トロプシュ法は、高品質輸送燃料や潤滑油への、より魅力的な直接的で環境的に受け入れ可能な経路の一つとして、新たな関心が高まっている。
【０００３】
多くの金属、例えば、コバルト、ニッケル、鉄、モリブデン、タングステン、トリウム、ルテニウム、レニウムおよび白金は、合成ガスの炭化水素およびそれらの酸素化誘導体への変換において、単独または組み合わせのいずれかで、触媒活性であることが知られている。上記の金属のうち、コバルト、ニッケルおよび鉄が最も広範囲に研究されている。一般に、金属は、担体材料と組み合わせて使用され、そのうち最も一般的なものは、アルミナ、シリカおよび炭素である。
【０００４】
担持コバルト含有フィッシャー−トロプシュ合成触媒の製造において、固体の担体材料は、典型的には、コバルト含有化合物、例えば、有機金属化合物または無機化合物、（例えば、Ｃｏ（ＮＯ３）２・６Ｈ２Ｏ）であってもよい、を化合物の溶液と接触させることによって含浸させられる。一般に、コバルト含有化合物の個々のフォームは、次の焼成／酸化工程に続き、コバルト酸化物（例えば、ＣｏＯ、Ｃｏ２Ｏ３またはＣｏ３Ｏ４）を形成する能力のために選択される。担持コバルト酸化物の生成に続いて、活性触媒種として純粋なコバルト金属を形成するために、還元工程が必要である。したがって、還元工程は、一般に活性化工程とも呼ばれる。
【０００５】
焼成中、コバルト酸化物は担体材料上に微結晶を形成し、例えば、分散、粒径および還元度合など、そうした微結晶の特性は、フィッシャー−トロプシュ法における触媒の活性および選択性に影響を及ぼすことが知られている。例えば、非特許文献１は、Ｃ５＋炭化水素に関する最適な活性および選択性のために、約６〜８ｎｍの大きさを有する活性触媒中のコバルト金属粒子が特に有益であることを示した。
【０００６】
典型的には、フィッシャー−トロプシュ合成触媒の適合における主な焦点は、Ｃ５＋炭化水素（パラフィン）に関する活性および選択性を改善することである。それにもかかわらず、アルコールおよび液体炭化水素は、フィッシャー−トロプシュ法およびプロセス条件および合成触媒設計の望ましい製品でもあり、それらの材料の製造を好むように調整され得る。
【０００７】
フィッシャー−トロプシュ法から得られる炭化水素燃料は、硫黄および芳香族化合物を本質的に含まず、低窒素含有量を有するので、従来の精油所燃料と比較して、フィッシャー−トロプシュ法から得られる炭化水素燃料は、ますます厳しい環境規制をより満たすことができる。これにより、ＣＯ、ＣＯ２，ＳＯ２、およびＮＯｘなどの汚染因子の排出がはるかに少なくなるだけでなく、微粒子の排出物もほとんど、または全く無くなるかもしれない。一方、フィッシャー−トロプシュ法から得られるアルコールは、炭化水素よりも高いオクタン価を有し、したがって、より完全に燃焼することができ、それによって、そのような燃料の環境への影響を低減する。フィッシャー−トロプシュ反応から得られるアルコールはまた、重合、界面活性剤、および化粧品などの他のプロセスにおける試薬として有利に使用されることがあり、特に有益な点は、フィッシャー−トロプシュ法によって得ることができるアルコールの純度である。長鎖アルコールはまた、潤滑剤成分、またはその前駆体として特に有用である。直鎖状アルファオレフィン（ＬＡＯ）および直鎖状アルコールは、精製した化学品、潤滑剤およびプラスチック／ポリマーの基礎として有意な価値を有する。
【０００８】
上記で議論したｄｅ  Ｊｏｎｇらは、アルコールまたは液化炭化水素を生成するための活性および選択性に対するコバルト粒子径の影響に焦点を当てていない。ｄｅ  Ｊｏｎｇらの図９は、コバルト粒子径が５ｎｍ未満である場合にメタン選択性が高く、メタン選択性は、フィッシャー−トロプシュ法の条件で試験されると、５ｎｍを超えるコバルト粒子径の増加について比較的一定のままであることを指摘する。
【０００９】
アルコールおよび液体炭化水素、特にアルコールおよびオレフィン、および特にアルコールの製造のためのフィッシャー−トロプシュ法の活性および選択性を改善するための手段を提供することが望ましい。本発明は、アルコールおよび液体炭化水素の調製のためのフィッシャー−トロプシュ反応の活性および選択性を増加させる際に、特定の重量比でコバルトおよびマンガンの組み合わせを含むフィッシャー−トロプシュ合成触媒を利用するという特定の利点の発見に基づく。
【００１０】
特許文献１には、フィッシャー−トロプシュ法のＣ５＋炭化水素選択性の改良に使用するために、触媒中のマンガンに対するコバルトの原子比が少なくとも１２：１であるコバルトおよびマンガンを含む担持触媒の使用が記載されている。同様に、特許文献２は、フィッシャー−トロプシュ法のＣ５＋炭化水素選択性を改善するために、コバルト／マンガンのモル比率が１３：１〜９：１であるコバルトとマンガンを含む触媒の使用を記載している。しかしながら、これらの文献はいずれも、アルコールおよび液状炭化水素（およそＣ２４未満）の製造のためのフィッシャー−トロプシュ法の活性および選択性を改善するために触媒組成物をどのように改変するかについて記載していない。
【先行技術文献】
【特許文献】
【００１１】
【特許文献１】米国特許第５，９８１，６０８号明細書
【特許文献２】米国特許第５，９５８，９８５号明細書
【非特許文献】
【００１２】
【非特許文献１】デ・ジョンら著（Ｊ．Ａｍ．Ｃｈｅｍ．  Ｓｏｃ．，１２８，２００６，３９５６−３９６４）
【非特許文献２】Ｂｒｕｎａｕｅｒ，Ｓ，Ｅｍｍｅｔｔ，ＰＨ，＆Ｔｅｌｌｅｒ，Ｅ，Ｊ．Ａｍｅｒ  Ｃｈｅｍ．Ｓｏｃ．６０，３０９，（１９３８）
【非特許文献３】Ｂａｒｒｅｔｔ，ＥＰ，Ｊｏｙｎｅｒ，ＬＧ＆Ｈａｌｅｎｄａ  Ｐ，Ｊ．Ａｍ  Ｃｈｅｍ．Ｓｏｃ．，１９５１  ７３  ３７３−３８０
【発明の概要】
【００１３】
驚くべきことに、元素基準で、０．２またはそれ以上の、コバルトに対するマンガンの重量比で存在するマンガンとコバルトを含み、元素基準で、少なくとも２．５重量％のマンガンを含む担持触媒が、アルコールそしてまたオレフィンの製造のためのフィッシャー−トロプシュ法の活性および選択性を改善するのに特に有用であることが見出された。
【００１４】
第１の態様において、本発明は、水素および一酸化炭素ガスの混合物を、フィッシャー−トロプシュ合成反応によって、アルコールおよび液化炭化水素を含む組成物に変換する方法を提供し、前記方法は、水素および一酸化炭素ガスの混合物を、好ましくは合成ガス混合物の形態で、担持Ｃｏ−Ｍｎフィッシャー−トロプシュ合成触媒と接触させることを含み、前記担持Ｃｏ−Ｍｎフィッシャー−トロプシュ合成触媒の前記担持材料は、チタニア、ジルコニア、およびセリアから選択される材料を含み、前記担持合成触媒の総重量に基づいて、元素基準で、少なくとも２．５重量％のマンガンを含み、元素基準で、コバルトに対するマンガンの重量比は、０．２またはそれ以上であり、一酸化炭素に対する水素のモル比は、少なくとも１であり、前記フィッシャー−トロプシュ合成反応は、１．０〜１０．０ＭＰａの範囲の絶対圧力で行われる。
【００１５】
別の態様では、本発明は、担持合成触媒の総重量に基づいて、元素基準で、少なくとも２．５重量％のマンガンを含む担持Ｃｏ−Ｍｎフィッシャー−トロプシュ合成触媒を提供し、元素基準で、存在するコバルトに対するマンガンの重量比が０．２またはそれ以上、好ましくは０．３またはそれ以上であり、担持Ｃｏ−Ｍｎフィッシャー−トロプシュ合成触媒の担持材料は、チタニア、酸化亜鉛、ジルコニア、およびセリアから選択される材料を含み、担持Ｃｏ−Ｍｎフィッシャー−トロプシュ合成は、含浸によって調製される。
【００１６】
さらなる態様において、本発明は、１００オングストローム未満の粒径を有し、担持合成触媒の総重量に基づいて、元素基準で少なくとも２．５重量％のマンガンを含み、元素基準でコバルトに対するマンガンの重量比が０．２またはそれ以上であり、担持Ｃｏ−Ｍｎフィッシャー−トロプシュ合成触媒の担持材料が、チタニア、酸化亜鉛、ジルコニア、およびセリアから選択される材料を含む、Ｃｏ３Ｏ４微結晶を含む担持Ｃｏ−Ｍｎフィッシャー−トロプシュ合成触媒を提供する。
【００１７】
なおさらなる態様において、本発明は、合成触媒が、以下の工程を含む方法から得られるか、または得られ得る、本明細書に定義される担持Ｃｏ−Ｍｎフィッシャー−トロプシュ合成触媒を調製するための方法を提供する。
（ａ）担体材料に、コバルト含有化合物およびマンガン含有化合物を含浸させて、一回の含浸工程において含浸担体材料を形成する工程、および
（ｂ）含浸担体材料を乾燥および焼成して、担持Ｃｏ−Ｍｎ  フィッシャー−トロプシュ合成触媒を形成する。
【００１８】
また、ｉ）アルコールの製造のためのフィッシャー−トロプシュ法の選択性を増加させること；および／またはｉｉ）フィッシャー−トロプシュ法における変換を増加させることのための、本明細書で定義される担持Ｃｏ−Ｍｎ  Ｆｉｓｃｈｅｒ−Ｔｒｏｐｓｃｈ合成触媒の使用も提供される。
【００１９】
本発明は、水素および一酸化炭素ガスの混合物を、フィッシャー−トロプシュ合成反応によってアルコールおよび液化炭化水素を含む組成物に変換する方法を提供し、前記方法は、水素および一酸化炭素ガスの混合物を、好ましくは合成ガス混合物の形態で、担持Ｃｏ−Ｍｎフィッシャー−トロプシュ合成触媒と接触させることを含む。フィッシャー−トロプシュ合成反応によって生成される生成物組成物は、ワックスならびに他の酸素化物などの他の成分も含むであろうが、しかしながら、本発明の方法は、コバルト系触媒を使用する従来のフィッシャー−トロプシュ合成反応と比較して、アルコールおよび液化炭化水素に対する選択性の増加を示す。
【００２０】
フィッシャー−トロプシュ反応の生成物に関して本明細書中で使用される用語「液体炭化水素」は、Ｃ４〜Ｃ２４炭化水素を指す。いくつかのまたはすべての実施形態において、液体炭化水素は、少なくとも１重量％のオレフィン、例えば、少なくとも２重量％のオレフィンまたは少なくとも３重量％のオレフィン、例えば、少なくとも５重量％のオレフィン、少なくとも１０重量％のオレフィン、または少なくとも２０重量％のオレフィンを含み、好ましくは、オレフィンは、線状アルファオレフィンを含み、より好ましくは、オレフィンは、少なくとも７０重量％の線状アルファオレフィンを含むなどの、少なくとも５０重量％の線状アルファオレフィンを含む。
【００２１】
フィッシャー−トロプシュ反応の生成物に関して本明細書中で使用される用語「アルコール」は、任意の数の炭素原子を有するアルコールを指す。アルコールは、典型的には非環状であり、直鎖または分岐鎖、好ましくは直鎖であってよい。いくつかのまたはすべての実施形態において、アルコールは、少なくとも７０重量％の線状アルファアルコール、または８０重量％の線状アルファアルコールを含むなどの、少なくとも５０重量％の線状アルファアルコールを含むであろう。
【００２２】
いくつかの実施形態において、本発明の方法によって調製されるアルコールは、短鎖長Ｃ１〜Ｃ４アルコールの主要な割合（５０重量％超）を含む。他の実施形態において、本発明の方法によって調製されるアルコールは、中鎖長Ｃ５〜Ｃ９アルコールの主要な割合（５０重量％超）を含む。他の実施形態において、本発明の方法によって調製されるアルコールは、長鎖長Ｃ１０〜Ｃ２５アルコールの主要な割合（５０重量％超）を含む。フィッシャー−トロプシュ反応によって生成されるアルコールの量、および短鎖、中鎖および長鎖の相対的割合は、オンラインＧＣ質量分析または他の適切な技術によって決定され得る。
【００２３】
いくつかのまたはすべての実施形態において、Ｃ８〜Ｃ２４の範囲の炭素鎖長を有する生成物の少なくとも１５重量％は、アルコールである。いくつかのまたはすべての実施形態において、Ｃ８〜Ｃ２４の範囲の炭素鎖長を有する生成物の少なくとも２０重量％は、アルコールである。
【００２４】
いくつかのまたはすべての実施形態において、本発明の方法は、少なくとも１５％、例えば、少なくとも２０％、またはさらには少なくとも４０％のアルコールおよびオレフィンに対する組み合わせた選択性を有する。いくつかのまたはすべての実施形態において、本発明の方法は、Ｃ８〜Ｃ２４炭素鎖長範囲において、アルコールおよびオレフィンについての組み合わせた選択性が、少なくとも１５％、例えば、少なくとも２０％、またはさらに少なくとも４０％である生成物組成物を提供する。
【００２５】
いくつかのまたはすべての実施形態において、本発明の方法は、少なくとも１５％、例えば、少なくとも２０％、またはさらには少なくとも４０％のアルコールに対する選択性を有する。いくつかのまたはすべての実施形態において、本発明の方法は、Ｃ８〜Ｃ２４炭素鎖長範囲において、アルコールに対する選択性が少なくとも１５％、例えば、少なくとも２０％、またはさらには少なくとも４０％である生成物組成物を提供する。
【００２６】
いくつかのまたは全ての実施形態において、本発明の方法は、少なくとも５０ｇ／Ｌ．ｈ（１時間当たりの触媒１リットル当たりのグラム数）、例えば、少なくとも７０ｇ／Ｌ．ｈ、またはさらには少なくとも９０ｇ／Ｌ．ｈのアルコールとオレフィンとを組み合わせた生産性を有する。いくつかのまたはすべての実施形態において、本発明の方法は、Ｃ８〜Ｃ２４炭素鎖長範囲において、少なくとも５０ｇ／Ｌ．ｈ、例えば少なくとも７０ｇ／Ｌ．ｈ、またはさらには少なくとも９０ｇ／Ｌ．ｈのアルコールおよびオレフィンを組み合わせた生産性を有する、生成物組成物を提供する。
【００２７】
いくつかのまたはすべての実施形態において、本発明の方法は、少なくとも５０ｇ／Ｌ．ｈ、例えば少なくとも７０ｇ／Ｌ．ｈ、またはさらには少なくとも９０ｇ／Ｌ．ｈのアルコール生産性を有する。いくつかのまたはすべての実施形態において、本発明の方法は、Ｃ８〜Ｃ２４炭素鎖長範囲において、少なくとも５０ｇ／Ｌ．ｈ、例えば少なくとも７０ｇ／Ｌ．ｈまたはさらには少なくとも９０ｇ／Ｌ．ｈのアルコール生産性を有する、生成物組成物を提供する。
【００２８】
マンガンの総量とコバルトに対するマンガンの重量比との組み合わせは、本発明の方法のために重要であることが見出されている。特に、記載されているようなフィッシャー−トロプシュ合成におけるマンガンの総量とコバルトに対するマンガンの重量比のこの組み合わせを有する触媒の使用は、有意な割合のアルコールを有し、有利には、８〜２４個の炭素原子を有する各炭素鎖長に対して、各炭素鎖長の少なくとも１５％、例えば少なくとも２０％がアルコールである生成物組成物を提供することが見出された。いくつかのまたはすべての実施形態において、Ｃ８〜Ｃ２４炭素鎖長分子の少なくとも１５重量％はアルコールであり、例えば、Ｃ８〜Ｃ２４炭素鎖長分子の少なくとも２０重量％またはさらには少なくとも３０重量％はアルコールである。
【００２９】
理論に束縛されることを望まないが、含浸によって、少なくとも２．５重量％のマンガンと、元素基準で、少なくとも０．２のコバルトに対するマンガンの重量比とを含む触媒を調製すると考えられ、フィッシャー−トロプシュ反応において触媒が利用される場合に、結果として生じる担持Ｃｏ−Ｍｎフィッシャー−トロプシュ合成触媒における酸化コバルト微結晶（Ｃｏ３Ｏ４）径が、利点をもたらすか、または寄与することができる粒径である。特に、本発明で使用されるマンガンの総量とコバルト重量比に対するマンガン重量比との組合せから生じる酸化コバルト微結晶（Ｃｏ３Ｏ４）粒径は、１００オングストローム（１０ｎｍ）未満、例えば８０オングストローム（８ｎｍ）未満、好ましくは６０オングストローム（６ｎｍ）未満、例えば４０オングストローム（４ｎｍ）未満または３５オングストローム（３．５ｎｍ）未満であることが見出された。この微結晶の大きさは、同じオーダーであり、本明細書において先に議論した非特許文献１、すなわち６〜８ｎｍにおけるＣ５＋炭化水素の最適な活性および選択性のために特に好ましいと示されるコバルト粒径よりも著しく小さい。それにもかかわらず、いったんＣｏ−Ｍｎフィッシャー−トロプシュ合成触媒が活性化され、フィッシャー−トロプシュ反応で利用されると、アルコールに対する生産性および選択性は、マンガンを含まない、または本発明の基準を考慮して不十分な量のマンガンを含有するコバルト含有合成触媒よりも著しく高められる。さらに、理論に束縛されるものではないが、本発明の基準を考慮すると、オレフィンに対する生産性および選択性は、マンガンを含まない、または不十分な量のマンガンを含有するコバルト含有合成触媒よりも著しく増強されると考えられる。
【００３０】
特定の理論に束縛されるものではないが、マンガンの存在は、酸化コバルト微結晶の表面での発達および分散性に影響を及ぼす固体担持体上の表面効果に寄与すると考えられる。これは、マンガン含有前駆体化合物の存在下で、触媒調製の間、例えば含浸溶液中に懸濁または溶解された、担持材料に適用されるコバルト含有前駆体化合物の移動性に由来するかもいれない。したがって、本発明の触媒は、好ましくは、コバルト含有前駆体化合物およびマンガン含有前駆体化合物が、その調製中に担体の表面で移動性混合物を形成するように担持材料に適用されることを含む。
【００３１】
いくつかのまたはすべての実施形態において、担持Ｃｏ−Ｍｎフィッシャー−トロプシュ合成触媒中に存在するコバルトに対するマンガンの重量比は、元素基準で、０．２〜３．０である。コバルトに対するマンガンの重量比の具体例としては、０．２〜２．０、０．２〜１．５、０．２〜１．０、０．２〜０．８、０．３〜２．０、０．３〜１．５、０．３〜１．０、および０．３〜０．８が挙げられる。通常、担持Ｃｏ−Ｍｎフィッシャー−トロプシュ合成触媒におけるコバルトに対するマンガンの重量比は、元素基準で、少なくとも０．３、より典型的には少なくとも０．３、そして最高でも１．５であり、より典型的には最高でも１．０である。
【００３２】
本発明によるマンガンの充填と元素状態のコバルトに対する元素状態のマンガンの重量比との利点は、担持合成触媒中のコバルトおよびマンガンの濃度の広範囲にわたって観察され得る。しかしながら、いくつかのまたはすべての実施形態において、担持合成触媒は、元素基準で、担持合成触媒の総重量に基づいて少なくとも３．０重量％の量のマンガンを含む。
【００３３】
好適な実施態様において、担持Ｃｏ−Ｍｎ  フィッシャー−トロプシュ合成触媒は、担持合成触媒の総重量に基づき、元素基準で、５重量％から３５重量％のコバルト、より望ましくは７．５重量％から２５重量％のコバルト、さらにより望ましくは１０から２０重量％のコバルトを含んでいる。
【００３４】
その他の実施の形態において、担持Ｃｏ−Ｍｎ  フィッシャー−トロプシュ合成触媒は、担持合成触媒の総重量に基づき、元素基準で２．５重量％から１５重量％までのマンガン、好ましくは３．０重量％から１２．５重量％まで、例えば３．０から１０重量％のマンガン、あるいは４．０から８．０重量％までのマンガンを含んでいる。
【００３５】
前述のようなコバルトに対するマンガンの重量比を有する担持Ｃｏ−Ｍｎフィッシャー−トロプシュ合成触媒は、特に、フィッシャー−トロプシュ反応の温度が１５０〜３５０℃、より好ましくは１８０〜３００℃、最も好ましくは２００〜２６０℃の範囲内にある場合、アルコールの製造のための選択性を提供するためのフィッシャー−トロプシュ反応において特に有用であることが分かっている。
【００３６】
本発明において、フィッシャー−トロプシュ合成反応は、１０〜１００バール（１．０〜１０．０ＭＰａ）絶対圧の範囲の圧力で行われる。好ましい態様において、フィッシャー−トロプシュ反応の圧力は、１０〜８０バール（１〜８ＭＰａ）、より好ましくは１０〜６０バール（１〜６ＭＰａ）、例えば１５〜５０バール（１．５〜５ＭＰａ）または２０〜４５バール（２〜４．５ＭＰａ）の範囲である。
【００３７】
本発明に従い使用される担持Ｃｏ−Ｍｎフィッシャー−トロプシュ合成触媒は、必要なコバルトに対するマンガンの重量比と必要な担持マンガンの濃度とを提供できる任意の適切な方法によって調整されてもよい。好ましくは、本発明に従い使用される担持Ｃｏ−Ｍｎフィッシャー−トロプシュ合成触媒は、コバルトおよびマンガンを担持材料に含浸するプロセスによって調製される。
【００３８】
適切な含浸方法は、例えば、担持材料に、酸化物形態に熱分解可能なコバルト含有化合物、およびマンガン含有化合物を含浸させることを含む。コバルト含有化合物およびマンガン含有化合物による担体材料の含浸は、当業者が認識する任意の適切な方法によって、例えば、真空含浸、初期湿潤または過剰な液体への浸漬によって達成され得る。
【００３９】
初期湿潤技術と呼ばれるのは、過剰な液体を伴わずに、担持体の全表面をちょうど湿潤させるのに必要な最小体積の溶液を提供するように、含浸溶液の体積を予め決定することを必要とするからである。名前が示すように過剰な溶液技術は、過剰の含浸溶液を必要とし、溶媒はその後通常蒸発によって除去される。
【００４０】
担持材料は、粉末、顆粒、予め形成された球またはミクロスフェアなどの成形粒子、または押出物の形態であってもよい。本明細書における担持材料の粉末または顆粒への言及は、特定の形状（例えば、球状）および径範囲であるために、顆粒化および／またはふるい分けを受けた担持材料または担持材料の粒子の自由流動性粒子を指すと理解される。本明細書における「押出物」への言及は、押出工程を経て、したがって成形され得る担持材料を意味することが意図される。本発明の文脈において、粉末または顆粒は、コバルト含有化合物およびマンガン含有化合物の溶液での含浸、および後続の押出または他の成形粒子への成形に適した形態である。
【００４１】
本発明と共に使用される担持材料は、チタニア、酸化亜鉛、アルミナ、ジルコニア、およびセリアから選択される材料を含む。好ましくは、担持材料は、セリア、酸化亜鉛、アルミナ、ジルコニア、チタニア、およびそれらの混合物からなる群から選択される。より好ましくは、担体材料は、チタニアおよび酸化亜鉛から選択される。最も好ましくは、担持材料は、チタニアまたはチタニアを含有する混合物から選択される。好ましいチタニア担持材料粒子の例は、チタニア粉末、例えばＰ２５  Ｄｅｇｕｓｓａである。
【００４２】
担体材料は、それがフィッシャー−トロプシュ合成触媒の担体としての使用に適している場合、および好ましくは、担体材料が、活性触媒の性能に有害な効果を有し得、本発明の利益を妨害し得るコバルトおよび／またはマンガン以外の金属源で予め含浸されていない場合、任意の形態であり得ることが理解される。したがって、コバルトおよび／またはマンガン金属、またはその前駆体を予め装填した担持材料を本発明に従って使用することができるが、他の金属の供給源を提供する他の前処理は、好ましくは回避されるべきである。
【００４３】
好ましい担持材料は、そのシステムの触媒活性に悪影響を及ぼし得る外来成分を実質的に含まない。したがって、好ましい担持材料は、少なくとも９５％ｗ／ｗ純度、より好ましくは少なくとも９８％ｗ／ｗ純度、および最も好ましくは少なくとも９９％ｗ／ｗ純度である。不純物は、好ましくは１％ｗ／ｗ未満、より好ましくは０．５０％ｗ／ｗ未満、最も好ましくは０．２５％ｗ／ｗ未満である。担持体の細孔容積は、好ましくは０．１５０ｍｌ／ｇ超、好ましくは０．３０ｍｌ／ｇ超である。担持材料の（浸透前）平均細孔半径は１０〜５００Å、好ましくは１５〜１００Å、より好ましくは２０〜８０Å、そして最も好ましくは２５〜６０Åの範囲である。ＢＥＴ表面積は、２〜１０００ｍ２／ｇが適切であり、好ましくは１０〜６００ｍ２／ｇであり、より好ましくは１５〜１００ｍ２／ｇであり、最も好ましくは３０〜６０ｍ２／ｇである。
【００４４】
ＢＥＴ表面積、細孔容積、細孔径分布および平均細孔半径は、Ｍｉｃｒｏｍｅｒｉｔｉｃｓ  ＴＲＩＳＴＡＲ  ３０００静的容積吸着分析器を使用して７７Ｋで決定される窒素吸着等温線から決定され得る。使用することができる手順は、英国標準法ＢＳ４３５９：Ｐａｒｔ１：１９８４「ガス吸着に関する勧告（ＢＥＴ）法」およびＢＳ７５９１：Ｐａｒｔ２：１９９２、「材料の気孔率および細孔径分布」−ガス吸着による評価方法の適用である。得られたデータは、ＢＥＴ方法（圧力範囲０．０５〜０．２０Ｐ／Ｐｏにわたって）およびＢａｒｒｅｔｔ，  Ｊｏｙｎｅｒ  ＆  Ｈａｌｅｎｄａ（ＢＪＨ）方法（細孔径２０〜１０００Åに対して）を用いて減少させ、それぞれ表面積および細孔径分布を生じさせることができる。
【００４５】
上記のデータ低減方法のための適切な参考文献は非特許文献２および非特許文献３である。
【００４６】
粉末の形態である場合、メジアン粒子径（ｄ５０）は、好ましくは５０μｍ未満、より好ましくは２５μｍ未満である。担持材料が顆粒の形成である場合、メジアン粒子径（ｄ５０）は、好ましくは３００〜６００μｍである。粒子径（ｄ５０）は、適切には、粒子径分析器（例えば、Ｍｉｃｒｏｔｒａｃ  Ｓ３５００粒子径分析器）によって決定され得る。
【００４７】
特に固定触媒床反応器システムの場合には、押出物のような成形粒子を用いてフィッシャー−トロプシュ触媒作用を行うことが有益であることが知られている。例えば、所定の形状の触媒粒子について、固定床における触媒粒子の径の減少は、床を通る圧力低下の対応する増加を生じることが知られている。したがって、比較的大きな形状の粒子は、対応する粉末状または顆粒状の担持触媒と比較して、反応器内の触媒床を通る圧力低下の原因を減らす。押出物のような成形粒子もまた、一般に、より大きな強度を有し、摩損が少なく、これは、バルク破砕強度が非常に高くなければならない固定床配置において特に価値がある。
【００４８】
本明細書における「含浸」または「含浸させる」への言及は、コバルト含有化合物およびマンガン含有化合物の沈殿を達成するために乾燥前に、コバルト含有化合物およびマンガン含有化合物の溶液または複数の溶液と担持材料との接触を指すことが意図される。コバルト含有化合物およびマンガン含有化合物の完全に溶解した溶液、または複数の溶液での含浸は、コバルト含有化合物およびマンガン含有化合物の担体材料上への良好な分散を確実にし、したがって好ましい。これは、例えば、部分的に溶解したコバルト含有化合物および／または部分的に溶解したマンガン含有化合物の「固溶体」または懸濁液中での使用とは対照的であり、コバルト含有化合物およびマンガン含有化合物の表面を横切る分散のレベル、および細孔中で、担体材料は担持材料上の沈殿の性質に応じて変動し得る。さらに、コバルト含有化合物およびマンガン含有化合物の完全に溶解した溶液、または複数の溶液の使用はまた、固溶体と比較して、その後に形成される押出物の得られる形態およびバルク破砕強度に対する影響が少ない。にもかかわらず、本発明の利点は、部分的に未溶解のコバルト含有化合物および／またはマンガン含有化合物の固溶体または溶液が使用される場合にも実現され得る。
【００４９】
担体材料の粉末または顆粒をコバルト含有化合物およびマンガン含有化合物の溶液または複数の溶液と接触させる場合、使用される溶液の量は、好ましくは、さらなる加工、例えば押出しによる成形に適した一貫性を有する混合物を達成するのに適した液体の量に相当する。その場合、含浸溶液の溶媒の完全な除去は、押出物などの成形粒子の形成後に行うことができる。
【００５０】
好適なコバルト含有化合物は、焼成後にコバルトの酸化物に熱分解可能であり、好ましくは含浸溶液に完全に可溶性であるものである。好ましいコバルト含有化合物は、コバルトの硝酸塩、酢酸塩、アセチルアセトナートであり、最も好ましくはコバルトの硝酸塩、例えば硝酸コバルト六水和物である。ハロゲン化物の使用は、これらが有害であることが見出されているので、回避することが好ましい。
【００５１】
好適なマンガン含有化合物は、焼成後に熱分解可能であり、好ましくは含浸溶液に完全に可溶性であるものである。好ましいマンガン含有化合物は、マンガンの硝酸塩、酢酸塩またはアセチルアセトナートであり、最も好ましくはマンガンの酢酸塩である。
【００５２】
含浸溶液の溶媒は、水性溶媒または非水性、有機溶媒のいずれであってもよい。適切な非水性有機溶媒としては、例えば、アルコール（例えば、メタノール、エタノールおよび／またはプロパノール）、ケトン（例えば、アセトン）、液体パラフィン系炭化水素およびエーテルが挙げられる。あるいは、水性有機溶媒、例えば水性アルコール性溶媒を使用することができる。含浸溶液の溶媒は、水性溶媒であることが好ましい。
【００５３】
好ましい実施形態において、コバルト含有化合物およびマンガン含有化合物による担持材料の含浸は、異なる成分の装填を分離するために、いかなる中間的な乾燥または焼成工程も伴わずに、単一の工程において起こる。当業者が理解するように、コバルト含有化合物およびマンガン含有化合物は、別個の含浸溶液または懸濁液中で連続的にまたは同時に担持材料に適用されてもよく、または好ましくは、コバルト含有化合物およびマンガン含有化合物の両方を含む含浸溶液または懸濁液が使用される。
【００５４】
含浸溶液中のコバルト含有化合物およびマンガン含有化合物の濃度は、特に限定されないが、好ましくは、上記のように、コバルト含有化合物およびマンガン含有化合物は、完全に溶解される。担持材料の粉末または顆粒が含浸され、直ちに押出工程が続く場合、含浸溶液の量は、好ましくは、押出可能なペーストを形成するのに適している。
【００５５】
好ましい実施形態では、含浸溶液の濃度は、担持合成触媒の総重量に基づいて、元素基準で、５重量％〜３５重量％のコバルト、より好ましくは７．５重量％〜２５重量％のコバルト、さらにより好ましくは１０〜２０重量％のコバルトを含有する担持触媒を与えるのに十分である。
【００５６】
別の好ましい実施形態では、含浸溶液の濃度は、乾燥および焼成に続いて、担持合成触媒の総重量に基づいて、元素基準で、２．５重量％〜１５重量％のマンガン、好ましくは３．０重量％〜１２．５重量％のマンガン、例えば３．０〜１０重量％のマンガン、またはさらには４．０〜８．０重量％のマンガンを含有する担持触媒を与えるのに十分である。
【００５７】
コバルト含有化合物および／またはマンガン含有化合物の適切な濃度は、例えば、０．１〜１５モル／リットルである。
【００５８】
担持材料が粉末または顆粒形態である場合、一旦コバルト含有化合物およびマンガン含有化合物で含浸されると、含浸された担持材料は、乾燥および焼成の前または後の任意の適切な段階で押出しまたは成形粒子に形成され得ることが理解される。
【００５９】
担体材料の含浸は、通常、担体材料へのコバルト含有化合物およびマンガン含有化合物の沈殿をもたらし、好ましくは含浸溶液（例えば、水）の結合した溶媒を除去するために、含浸溶液の乾燥に続く。したがって、例えば、コバルト含有化合物の完全な分解をもたらさず、そうでなければ、コバルト含有化合物の酸化状態の変化をもたらさない。理解されるように、押出が行われる実施形態では、含浸溶液の完全な乾燥および溶媒（例えば、結合した溶媒）の除去は、例えば、押出によって、成形粒子の形成後に起こり得る。乾燥は、５０℃〜１５０℃、好ましくは７５℃〜１２５℃の温度で適切に行われる。適切な乾燥時間は、例えば、５分〜７２時間である。乾燥は、乾燥オーブン中で、または箱型炉中で、例えば、高温の不活性ガスの流れの下で、適切に行うことができる。
【００６０】
押出物のような成形粒子が含浸される場合、担持体は、例えば、真空含浸、初期湿潤または過剰液体への浸漬を含む任意の適切な手段によって含浸溶液と接触させることができることが理解されるであろう。担体材料の粉末または顆粒が含浸される場合、粉末または顆粒は、含浸溶液の容器に粉末または顆粒を添加し、撹拌するなど、当業者が知っている任意の適切な手段によって、含浸溶液と混合されてもよい。
【００６１】
例えば押出工程などの、成形粒子を形成する工程が、粉末または顆粒の含浸に直ちに続く場合、粉末または顆粒および含浸溶液の混合物は、成形粒子を形成するのに適した形態ではない場合には、例えば押出によってさらに処理されてもよい。例えば、容易には押し出されないか、またはそうでなければ成形粒子に形成されないかもしれない、またはその存在が、結果として得られる形状の粒子の物理的特性を損なう可能性がある場合は、混合物を混練して、例えば押出によって、より大きな粒子の存在を減少させることができる。混練は、典型的には、押出しなどによる成形に適したペーストを形成することを含む。当業者が知っている任意の適切な混練または混捏装置を、本発明の文脈において、混練のために使用することができる。例えば、ある用途では乳棒および乳鉢を好適に使用することができ、あるいはＳｉｍｐｓｏｎ  混練装置を好適に使用することができる。混練は、典型的には、３〜９０分の期間、好ましくは５分〜３０分の期間行われる。混練は、周囲温度を含む一連の温度にわたって適切に行うことができる。混練のための好ましい温度範囲は、１５℃〜５０℃である。混練は、適切には、周囲圧力で実施され得る。先に述べたように、含浸溶液から結合した溶媒を完全に除去して、押出などによって成形粒子を形成した後に完全な析出を行うことができることは理解されよう。
【００６２】
焼成工程が含浸粉末または顆粒上で実施され、それによって含浸溶液の溶媒を完全に除去する実施形態では、焼成粉末または顆粒はまた、例えば押出によって成形粒子に形成するのに適した混合物を形成するために、さらに処理されてもよい。例えば、押出成形可能なペーストは、焼成粉末または顆粒を適切な溶媒、例えば含浸に使用される溶媒、好ましくは水性溶媒と組み合わせ、上記のように混練することによって形成することができる。
【００６３】
担持Ｃｏ−Ｍｎ  フィッシャー−トロプシュ合成触媒の調製は、焼成工程を含む。理解されるように、担体材料上に含浸されたコバルト含有化合物をコバルトの酸化物に変換するために、焼成が必要である。したがって、焼成は、例えば乾燥の場合のように、含浸溶液の結合した溶媒の単なる除去ではなく、コバルト含有化合物の熱分解をもたらす。
【００６４】
焼成は、当業者に公知の任意の方法によって、例えば、少なくとも２５０℃、好ましくは２７５℃〜５００℃の温度で流動床またはロータリーキルン中で行うことができる。いくつかの実施形態において、焼成は、合成触媒の焼成および還元活性化を行い、還元されたフィッシャー−トロプシュ合成触媒を生成する統合プロセスの一部として、同じ反応器内で実施されてもよい。
【００６５】
特に好ましい実施形態において、本発明のプロセスで使用される担持Ｃｏ−Ｍｎ  フィッシャー−トロプシュ合成触媒は、以下の工程からなるプロセスから得られる、または得られ得る。
（ａ）  １回の含浸工程において、担体材料に、コバルト含有化合物およびマンガン含有化合物を含浸させて、含浸された担体材料を形成する工程、および
（ｂ）  含浸担体材料を乾燥および焼成して、担持Ｃｏ−Ｍｎ  フィッシャー−トロプシュ合成触媒を形成する。
【００６６】
この実施形態の特定の利点は、一回の含浸工程とそれに続く乾燥および焼成工程のみを使用して、担体材料を改質し、担持Ｃｏ−Ｍｎ  フィッシャー−トロプシュ合成触媒に変換することができる便宜性である。したがって、好ましい実施形態では、本発明に関連して使用される担持材料は、プロセスの工程（ａ）における含浸前に、例えば、促進剤、分散助剤、強度助剤および／もしくは結合剤、またはそれらの前駆体の添加によって、事前の改変を受けていない。
【００６７】
本発明の方法で使用される担持Ｃｏ−Ｍｎ  フィッシャー−トロプシュ合成触媒は、１つまたはそれ以上の促進剤、分散助剤または結合剤をさらに含んでもよい。コバルトの酸化物のコバルト金属への還元を促進するために、好ましくはより低い温度で、促進剤を添加することができる。好ましくは、１つまたはそれ以上の促進剤は、ルテニウム、パラジウム、白金、ロジウム、レニウム、クロム、ニッケル、鉄、モリブデン、タングステン、ジルコニウム、ガリウム、トリウム、ランタン、セリウムおよびそれらの混合物からなるリストから選択される。促進剤は、典型的には、２５０：１まで、より好ましくは１２５：１まで、さらにより好ましくは２５：１まで、最も好ましくは１０：１のコバルト対促進剤原子比で使用される。好ましい実施形態において、１つまたはそれ以上の促進剤は、担持合成触媒の総重量に基づいて、元素基準で、０．１重量％〜３重量％の量で得られるコバルト含有フィッシャー−トロプシュ合成触媒中に存在する。
【００６８】
促進剤、分散助剤、強度助剤、または結合剤の添加は、触媒調製プロセスのいくつかの段階で一体化され得る。好ましくは、促進剤、分散助剤もしくは結合剤、またはそれらの前駆体は、コバルト含有化合物およびマンガン含有化合物が導入される含浸工程中に導入される。
【００６９】
担持Ｃｏ−Ｍｎ  フィッシャー−トロプシュ合成触媒は、還元活性化によって還元担持Ｃｏ−Ｍｎ  フィッシャー−トロプシュ合成触媒に、酸化コバルトを活性コバルト金属に変換することができることを当業者が知っている任意の公知の手段によって都合よく変換することができる。したがって、一実施形態では、本発明の方法は、水素含有ガス流と接触させることによって、Ｃｏ−Ｍｎ  フィッシャー−トロプシュ合成触媒を還元して、還元されたＣｏ−Ｍｎ  フィッシャー−トロプシュ合成触媒を形成する前工程をさらに含む。還元合成触媒を形成する工程は、固定床、流動床またはスラリー相反応器、またはフィッシャー−トロプシュ合成反応に引き続いて使用されるのと同じ反応器中でバッチ式または連続的に行うことができる。還元は、１５０℃〜５００℃、好ましくは２００℃〜４００℃、より好ましくは２５０℃〜３５０℃の温度で適切に行われる。
【００７０】
理解されるように、フィッシャー−トロプシュ反応に供給される気体反応剤混合物はまた、担持Ｃｏ−Ｍｎ  フィッシャー−トロプシュ合成触媒を還元して、いかなる先行または明確な還元活性化工程も必要とせずに、その場で還元担持Ｃｏ−Ｍｎ  フィッシャー−トロプシュ合成触媒を形成するのに好適であり得る。
【００７１】
本発明のフィッシャー−トロプシュ反応において、気体反応物混合物中の一酸化炭素に対する水素（Ｈ２：ＣＯ）の体積比は、少なくとも１：１、好ましくは少なくとも１．１：１、より好ましくは少なくとも１．２：１、より好ましくは少なくとも１．３：１、より好ましくは少なくとも１．４：１、より好ましくは少なくとも１．５：１、または少なくとも１．６：１である。本発明のいくつかのまたは全ての実施形態において、気体反応混合物中の一酸化炭素に対する水素（Ｈ２：ＣＯ）の体積比は、最大で５：１、好ましくは最大で２．２：１である。ガス状反応物質混合物中の一酸化炭素に対する水素（Ｈ２：ＣＯ）の体積比は、１：１〜５：１、１．１：１〜３：１、１．２：１〜３：１、１．３：１〜２．２：１、１．４：１〜５：１、１．４：１〜３：１、１．４：１〜２．２：１、１．５：１〜３：１、１．５：１〜２．２：１、および１．６：１〜２．２：１である。気体反応物流はまた、他の気体成分、例えば窒素、二酸化炭素、水、メタンおよび他の飽和および／または不飽和軽炭化水素を含んでもよく、それぞれ好ましくは３０体積％未満の濃度で存在する。
【００７２】
先に述べたように、本発明のフィッシャー−トロプシュ合成法は、驚くべきことに、アルコールに対して高い選択性を示すフィッシャー−トロプシュ触媒を与えることが見出された；本発明のフィッシャー−トロプシュ合成法は、オレフィンに対して高い選択性を示すフィッシャー−トロプシュ触媒を与えることも驚くべきことに見出された。さらに、少なくともいくつかの実施形態では、触媒活性も優れていることが見出されている。
【００７３】
本発明に従ってアルコールおよび液体炭化水素を製造するために、従来のフィッシャー−トロプシュ温度を使用することができる。例えば、反応の温度は、１００〜４００℃、例えば１５０〜３５０℃、または１５０〜２５０℃の範囲が適切であり得る。反応の圧力は、好適には、１０〜１００バール（１〜１０ＭＰａ）、例えば１５〜７５バール（１．５〜７．５ＭＰａ）、または２０〜５０バール（２．０〜５．０ＭＰａ）の範囲であり得る。
【００７４】
好ましい態様において、フィッシャー−トロプシュ反応の温度は、１５０〜３５０℃、より好ましくは１８０〜３００℃、最も好ましくは２００〜２６０℃の範囲である。好ましい態様において、フィッシャー−トロプシュ反応の圧力は、１０〜１００バール（１〜１０ＭＰａ）、より好ましくは１０〜６０バール（１〜６ＭＰａ）、最も好ましくは２０〜４５バール（２〜４．５ＭＰａ）の範囲である。
【００７５】
フィッシャー−トロプシュ合成反応は、任意の適切なタイプの反応器中で行うことができ、例えば、固定床反応器、スラリー床反応器、またはＣＡＮ反応器中で行うことができる。
【００７６】
本発明の別の態様では、担持合成触媒の総重量に基づいて、元素基準で、少なくとも２．５重量％のマンガンを含む担持Ｃｏ−Ｍｎフィッシャー−トロプシュ合成触媒が提供され、存在するコバルトに対するマンガンの重量比は、元素基準で、０．２以上である場合、担持Ｃｏ−Ｍｎフィッシャー−トロプシュ合成触媒の担持材料は、チタニア、酸化亜鉛、ジルコニア、およびセリアから選択される材料を含み、担持Ｃｏ−Ｍｎフィッシャー−トロプシュ合成は、含浸によって調製される。
【００７７】
本発明のなおさらなる態様では、１００オングストローム（１０ｎｍ）未満、好ましくは６０オングストローム（６ｎｍ）未満の粒径を有し、担持合成触媒の総重量に基づいて元素基準で少なくとも２．５重量％のマンガンを含み、元素基準で、コバルトに対するマンガンの重量比が０．２以上であり、担持Ｃｏ−Ｍｎフィッシャー−トロプシュ合成触媒の担持材料がチタニア、酸化亜鉛、ジルコニア、およびセリアから選択される物質を含む、Ｃｏ３Ｏ４微結晶を含む担持Ｃｏ−Ｍｎフィッシャー−トロプシュ合成触媒が提供される。
【００７８】
本発明のさらにさらなる態様では、担持合成触媒の総重量に基づいて、元素基準で、少なくとも２．５重量％のマンガンを含む担持Ｃｏ−Ｍｎフィッシャー−トロプシュ合成触媒が提供され、存在するコバルトに対するマンガンの重量比は、元素基準で、０．２以上である場合、担持Ｃｏ−Ｍｎフィッシャー−トロプシュ合成触媒の担持材料は、チタニア、酸化亜鉛、ジルコニア、およびセリアから選択される物質を含み、触媒は、１００オングストローム（１０ｎｍ）未満、好ましくは６０オングストローム（６ｎｍ）未満の粒径を有するＣｏ３Ｏ４微結晶を含む。
【００７９】
Ｃｏ３Ｏ４微結晶粒径は、化学吸着、顕微鏡またはＸ線回折を含む任意の好適な手段によって測定することができる。好ましくは、Ｃｏ３Ｏ４の粒度はＸ線回折により決定される。
【００８０】
これから理解されるように、本発明の上記の更なる側面の担持Ｃｏ−Ｍｎ  フィッシャー−トロプシュ合成触媒を調製するための担持材料および方法は、ここでに定義されているかもしれない。例えば、合成触媒は、好ましくは、以下の工程を含む方法から得られるか、または得ることができる。
（ａ）含浸された担持材料を形成するための単一の含浸工程において、担持材料にコバルト含有化合物とマンガン含有化合物とを含浸させる段階と、
（ｂ）担持Ｃｏ−Ｍｎフィッシャー−トロプシュ合成触媒を形成するために含浸された担持材料を乾燥および焼成する段階
【００８１】
本発明の上記のさらなる態様の担持Ｃｏ−Ｍｎ  フィッシャー−トロプシュ合成触媒はまた、ｉ）アルコールの製造のためのフィッシャー−トロプシュ法の選択性の増加、および／またはｉｉ）フィッシャー−トロプシュ法における変換の増加のために使用され得る。
【００８２】
本発明のなおさらなる態様において、アルコールの製造のためのフィッシャー−トロプシュ法の選択性を増加させるための、および／またはフィッシャー−トロプシュ法における変換を増加させるための方法であって、上記で定義された担持Ｃｏ−Ｍｎ  フィッシャー−トロプシュ合成触媒をフィッシャー−トロプシュ法に供給する工程を含む方法が提供される。
【００８３】
本発明のさらにさらなる態様では、担持コバルト含有フィッシャー−トロプシュ合成触媒の調製におけるコバルト酸化物微結晶径を制御するための方法であって、酢酸、または酢酸の金属塩を、担体材料へのコバルト含有化合物の含浸中に供給する工程を含み、金属がルテニウム、パラジウム、白金、ロジウム、レニウム、マンガン、クロム、ニッケル、鉄、モリブデン、タングステン、ジルコニウム、ガリウム、トリウム、ランタン、セリウムおよびそれらの混合物からなる群から選択され、好ましくは金属がマンガン、ルテニウム、レニウムおよび白金から選択され、より好ましくは金属がマンガンである方法が提供される。
【００８４】
次に、本発明を、例示のみである以下の実施例を参照することによってさらに説明する。実施例において、ＣＯ転化率は、使用されるＣＯのモル／供給されるＣＯのモル×１００として、また、炭素選択率は、特定の生成物に起因するＣＯのモル／転化されるＣＯモル×１００として定義される。別段の記載がない限り、実施例で言及される温度は、適用温度であり、触媒／床温度ではない。別段の記載がない限り、実施例で言及される圧力は絶対圧力である。
【図面の簡単な説明】
【００８５】
【図１】
【発明を実施するための形態】
【実施例】
【００８６】
実施例１−触媒調製
Ｃｏ（ＮＯ３）２・６Ｈ２ＯとＭｎ（ＯＡｃ）２・４Ｈ２Ｏを、少量の水を可変量で含む溶液に混合した（下表１参照）。次いで、この混合物を１００ｇのＰ２５ＴｉＯ２粉末にゆっくりと添加し、混合して均一な混合物を得た。Ｃｏ（ＮＯ３）２・６Ｈ２Ｏは、１０重量％の元素ＣｏをＴｉＯ２に与えるような量で用いられた。結果として得られるペースト／生地は押し出され押出ペレットを形成し、次いで３００℃で乾燥して焼成した。それぞれの触媒のＴｉＯ２担体上のＣｏ３Ｏ４微結晶の平均径でＸ線回折を用いて決定し、還元触媒上での水素の化学吸着によって検証し、その結果も以下の表１に示される。
【００８７】
【表１】
2021513453.tif 000003
【００８８】
Ｃｏ３Ｏ４微結晶径を決定するために使用されるＸ線回折技術は、約３０オングストロームの検出限界を有し、３０オングストローム未満の微結晶径測定は、測定された微結晶径における潜在的に有意な誤差のために３０オングストローム未満として報告される。
【００８９】
表１の結果は、Ｍｎ／Ｃｏ比率が増大するにつれて、実施例１で作成した担持触媒中に形成されたＣｏ３Ｏ４微結晶の大きさが減少する傾向を示している。
【００９０】
実施例２−フィッシャー−トロプシュ反応のための一般的な手順
１０ｇの触媒押出しペレットを反応器に装填し、Ｈ２気流（１５時間、３００℃、１００％Ｈ２、常圧）で還元した。ガス供給を、１８％の窒素を含む水素と一酸化炭素の混合物（Ｈ２／ＣＯ＝１．８）に切り換え、圧力は４．３ＭＰａに維持された。変換を達成するために温度を上昇させ、フィッシャー−トロプシュ反応の間中、維持した。
【００９１】
実施例３−フィッシャー−トロプシュ反応における選択性に及ぼすＣｏ／Ｍｎ比率の影響
実施例１で調製した触媒を、実施例２の一般手順に従ってフィッシャー−トロプシュ合成反応で使用した。ＣＯのコンバージョン（転化率）、アルコールおよび液体炭化水素の生産性、ならびにＣＨ４選択性のデータを集め、上記の実施例についての結果を以下の表２に示す。出口ガスをオンラインガスクロマトグラフィーによりサンプリングし、それらのＧＣピークからアルコール、オレフィン、イソおよび通常のパラフィンについて分析した。触媒の生産性は、反応時間１時間当たりに充填される触媒体積１リットル当たりの触媒上で形成される生成物のグラム単位の重量として定義される。ＣＯのコンバージョン、ＣＨ４選択性、および生産性に対する値は定常状態で得られる平均値である。
【００９２】
【表２】
2021513453.tif 000004
【００９３】
以下の表３は、より長い炭素鎖長（すなわち、アルコールとして存在する各炭素長のパーセンテージ）について達成される炭素数によるアルコール選択性を示す。
【００９４】
【表３】
2021513453.tif 000005
【００９５】
表２および３に提供された結果はオンラインデータであり、結果として、ワックス製品コレクションに含まれるアルコールを含まず、収集されたワックス製品のオフライン分析は、より高いレベルのアルコール選択性を示した。表２および３の結果は、Ｍｎ／Ｃｏ比率が０．２０から０．３０に増加されるにつれてアルコール生産性が劇的に増加することを実証する。本発明（３４Å）に従って使用される０．３のＭｎ／Ｃｏ比率を有する触媒について観察される小さなＣｏ３Ｏ４微結晶サイズは、なにか特定のＦＴ（フィッシャー−トロプシュ法）の生成物の生産性にとって有利であるように、文献に報告される８ｎｍの最適値を過度に下回ることが予想されるので、これらの結果は予想外である。
【００９６】
Ｍｎ／Ｃｏ比率がＣ５−Ｃ１５およびそれ以上の長い炭素鎖を含む広範囲の炭素数に適用される本発明に従っている場合、上記フィッシャー−トロプシュ反応で生成されるアルコールのさらなる解析はアルコール生成の増大をも実証する。
【００９７】
実施例４−触媒の調製
少量の水を含む溶液で、Ｃｏ（ＮＯ３）２・６Ｈ２Ｏの量とＭｎ（ＯＡｃ）２・４Ｈ２Ｏの量を混合した。次いで、この混合物を１００ｇのＰ２５ＴｉＯ２粉末にゆっくりと添加し、混合して均一な混合物を得た。Ｃｏ（ＮＯ３）２・６Ｈ２Ｏは、ＴｉＯ２上に約１０重量％の元素Ｃｏを与えるための量で使用された。得られたペースト／生地を押出して押出ペレットを形成し、次いで乾燥し、３００℃で焼成した。得られた触媒について、Ｘ線回折、Ｈ２化学吸着、元素分析、昇温還元およびＢＥＴ表面積技術を用いて特徴付けを完了した。
いくつかの触媒が、５５〜６２ｇのコバルト水和物六水和物、および０〜５５ｇの酢酸マンガン四水和物を用いて、表４に詳述されるように、異なるマンガン充填量および異なるＭｎ：Ｃｏ比を得るために作製された。
【００９８】
【表４】
2021513453.tif 000006
【００９９】
実施例５−フィッシャー−トロプシュ反応の一般的手順
粉末の形態における触媒の１ｍｌの試料を高処理量並列反応器に装填し、Ｈ２流（３００℃で１５時間、１００％Ｈ２、大気圧）下で還元した。ガス供給を、１８％の窒素を含む水素と一酸化炭素の混合物（Ｈ２／ＣＯ＝１．８）に切り換え、圧力は４．３ＭＰａに維持した。温度は５５〜６５％の転化を達成するまで上昇させ、フィッシャー−トロプシュ反応の間中、維持された。オンライン分析は、ＧＣによって完了された。粉末の代わりに、押出物の形態における触媒の１ｍｌの試料が使用され、Ｈ２／ＣＯの比率は１．５であったことを除き、第２の一連の触媒試験は同様に行われた。結果を表５および６に示す。
【０１００】
【表５】
2021513453.tif 000007
【０１０１】
【表６】
2021513453.tif 000008
【０１０２】
ワックス生成物の分析、および２次元ＧＣ分析を行い、図１に示す。長鎖ワックス生成物中に生成する酸素化物質に関連する高い強度応答が明らかに示された。Ｃ１７ＯＨ応答の大きさは、Ｃ２０アルカン応答と同様か、またはそれよりも大きい。
【０１０３】
０、１、３および５重量％のＭｎ充填のために粉末形態の触媒を使用して製造されたワックスの組成分析を表７に示す。
【０１０４】
【表７】
2021513453.tif 000009
【０１０５】
実施例７−より高い担持触媒
それぞれ４重量％および６重量％のマンガンと共に、１９重量％および２５重量％のコバルトというより高いコバルト充填を有する２つの触媒が実施例５に記載のものと同様の方法で調製された。Ｃｏ３Ｏ４の結晶径は、２５％Ｃｏ，６％Ｍｎ／ＴｉＯ２触媒について８７Å（８．７ｎｍ），１９％Ｃｏ／４％Ｍｎ／ＴｉＯ２触媒について８８Å（８．８ｎｍ）としてＸＲＤを用いて測定された。
【０１０６】
これらの触媒を、実施例６に記載の方法を用いて試験し、その結果を表８および９に示す。
【０１０７】
【表８】
2021513453.tif 000010
【０１０８】
【表９】
2021513453.tif 000011
【図１】
2021513453.tif 000012
【手続補正書】
【提出日】令和2年10月23日(2020.10.23)
【手続補正１】
【補正対象書類名】明細書
【補正対象項目名】００８５
【補正方法】変更
【補正の内容】
【００８５】
【図１】例示的な実施形態によるワックス生成物の２次元ＧＣ分析を示している。
【手続補正２】
【補正対象書類名】明細書
【補正対象項目名】０１０２
【補正方法】変更
【補正の内容】
【０１０２】
ワックス生成物の２次元ＧＣ分析を行い、図１に示す。長鎖ワックス生成物中に生成する酸素化物質に関連する高い強度応答が明らかに示された。Ｃ１７ＯＨ応答の大きさは、Ｃ２０アルカン応答と同様か、またはそれよりも大きい。
【国際調査報告】
2021513453.tif 000013
2021513453.tif 000014
2021513453.tif 000015